【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】
セルロース繊維のウエブをクレーピングするための方法であって、表面にクレーピング接着剤を施すことを含み、該クレーピング接着剤がポリアミン−エピハロヒドリン樹脂及びポリ（ビニルアルコール）を含む、前記の方法。
【請求項２】
クレーピング接着剤が、ポリアミン−エピハロヒドリンとポリ（ビニルアルコール）との反応生成物を含む、請求項１に記載の方法。
【請求項３】
ポリアミン−エピハロヒドリン：ポリ（ビニルアルコール）の重量比が約９９：１〜１：９９である、請求項１に記載の方法。
【請求項４】
ポリアミン−エピハロヒドリン樹脂が紙の重量を基準として約０．０００１〜約５重量％である、請求項１に記載の方法。
【請求項５】
ポリ（ビニルアルコール）が紙の重量を基準として約０．０００１〜約５重量％である、請求項１に記載の方法。
【請求項６】
クレーピング接着剤に加えられるポリアミン−エピハロヒドリン樹脂が、該接着剤を形成するための添加の前に約５００〜約１００００００ダルトンの分子量を有する、請求項１に記載の方法。
【請求項７】
クレーピング接着剤に加えられるポリ（ビニルアルコール）が、該接着剤を形成するための添加の前に約１００００〜約１００００００ダルトンの分子量を有する、請求項１に記載の方法。
【請求項８】
クレーピング接着剤が固形分を含む水性溶液の形態である、請求項１に記載の方法。
【請求項９】
クレーピング接着剤の水性溶液中の濃度が約０．０１〜約１０％の固形分である、請求項８に記載の方法。
【請求項１０】
固形分が約５〜約９５％のポリアミン−エピハロヒドリン樹脂の部分を含む、請求項８に記載の方法。
【請求項１１】
固形分が約９５〜約５％のポリ（ビニルアルコール）部分を含む、請求項８に記載の方法。
【請求項１２】
ポリ（ビニルアルコール）が約８０〜約９９％の加水分解度を有する、請求項１に記載の方法。
【請求項１３】
施す工程が、ポリアミン−エピハロヒドリン樹脂とポリ（ビニルアルコール）とを乾燥用表面に同時に施すことを含む、請求項１に記載の方法。
【請求項１４】
施す工程が、ポリアミン−エピハロヒドリン樹脂とポリ（ビニルアルコール）とを乾燥用表面に個々に施すことを含む、請求項１に記載の方法。
【請求項１５】
ポリアミン−エピハロヒドリン樹脂が、エピハロヒドリンとポリアミンとの反応生成物であり、 ポリアミンが次の式
H2N-A-H
（式中、Aは、[CHZ-(CH2)n-NR-]xまたは[CH2-(CHZ)m-(CH2)n-NR-]xであり、Aが[CHZ-(CH2)n-NR-]xであるときは、ここでnは1〜７であり、xは１〜６であり、RはHまたはCH2Yであり、ZはHまたはCH3であり、そしてYはCH2Z、H、NH2、またはCH3であり、そして
AがH2N-[CH2-(CHZ)m-(CH2)n-NR-]xであるときは、mは１〜６であり、nは１〜６であり、ｍ＋ｎは２〜７であり、RはHまたはCH2Yであり、ZはHまたはCH3であり、そしてYはCH2Z、H、NH2またはCH3である）
を有する、請求項１に記載の方法。
【請求項１６】
エピハロヒドリンとポリアミンとの反応生成物が、６０℃以下の温度で形成される、請求項１５に記載の方法。
【請求項１７】
ポリアミン−エピハロヒドリン樹脂のポリアミンがポリアルキレン、ポリアルアルキレン、ポリアルカリーレンポリアミンまたはポリアリーレンポリアミンを含む、請求項１に記載の方法。
【請求項１８】
ポリアルキレンが、エチレンジアミン（ＥＤＡ）、ビスヘキサメチレンジアミン（ＢＨＭＴ）、ヘキサメチレンジアミン（ＨＭＤＡ）、ジエチレントリアミン（ＤＥＴＡ）、トリエチレンテトラミン（ＴＥＴＡ）、テトラエチレンペンタミン（ＴＥＰＡ）、ジプロピレントリアミン（ＤＰＴＡ）、トリプロピレンテトラミン（ＴＰＴＡ）、テトラプロピレンペンタミン（ＴＰＰＡ）、Ｎ−メチル−ビス−（アミノプロピル）アミン（ＭＢＡＰＡ）、スペルミンまたはスペルミジンを含む、請求項１７に記載の方法。
【請求項１９】
ポリアルアルキレンが１−フェニル−２，４−ペンタンジアミン、または２−フェニル−１，３−プロパンジアミンを含む、請求項１７に記載の方法。
【請求項２０】
ポリアリーレンがフェニレンジアミンを含む、請求項１７に記載の方法。
【請求項２１】
ポリアミン−エピハロヒドリン樹脂のエピハロヒドリンが、エピクロロヒドリン、エピブロモヒドリンまたはエピヨードヒドリンを含む、請求項１に記載の方法。
【請求項２２】
表面がセルロース繊維のウエブを含む、請求項１に記載の方法。
【請求項２３】
表面がヤンキードライヤー（Yankee Dryer）の乾燥用表面を含む、請求項１に記載の方法。
【請求項２４】
セルロース繊維のウエブが乾燥用表面に接着している、請求項２３に記載の方法。
【請求項２５】
乾燥セルロース繊維のウエブが、乾燥用表面からクレーピング装置によってクレープ加工される、請求項２４に記載の方法。
【請求項２６】
クレーピング装置がドクターブレードからなる、請求項２５に記載の方法。
【請求項２７】
クレーピング組成物が、水性物、固体、分散物またはエーロゾルを含む形態である、請求項１に記載の方法。
【請求項２８】
ポリアミン−エピハロヒドリン樹脂とポリ（ビニルアルコール）を含むセルロース繊維製品。
【請求項２９】
クレーピング接着剤がポリアミン−エピハロヒドリン樹脂とポリ（ビニルアルコール）との反応生成物を含む、請求項２８のセルロース繊維製品。
【請求項３０】
繊維製品が、少なくとも１種の添加剤を含み、該添加剤が、湿潤紙力増強用結合剤または乾燥紙力増強用結合剤、歩留り向上剤、界面活性剤、サイズ剤、化学柔軟剤、充填剤、凝集剤または他のクレープ加工改善用成分を含む、請求項２９に記載のセルロース繊維製品。
【手続補正２】
【補正対象書類名】明細書
【補正対象項目名】００８１
【補正方法】変更
【補正の内容】
【００８１】
前述の実施例は、前述の実施例において使用されるものについての一般的及び具体的に記述した成分及び／または操作条件を置換することによって同様の成功をもって繰り返すことができる。前述の説明から、本技術における当業者は本発明の本質的特性を容易に確かめることができ、そして本発明の精神及び範囲から逸脱することなく、種々の用途及び条件に適合させるために種々の変更及び修正をなすことができる。
［本発明の態様］
［１］ セルロース繊維のウエブをクレーピングするための方法であって、表面にクレーピング接着剤を施すことを含み、該クレーピング接着剤がポリアミン−エピハロヒドリン樹脂及びポリ（ビニルアルコール）を含む、前記の方法。
［２］ クレーピング接着剤が、ポリアミン−エピハロヒドリンとポリ（ビニルアルコール）との反応生成物を含む、１に記載の方法。
［３］ ポリアミン−エピハロヒドリン：ポリ（ビニルアルコール）の重量比が約９９：１〜１：９９である、１に記載の方法。
［４］ ポリアミン−エピハロヒドリン：ポリ（ビニルアルコール）の重量比が約９５：５〜５：９５である、３に記載の方法。
［５］ ポリアミン−エピハロヒドリン：ポリ（ビニルアルコール）の重量比が約９０：１０〜１０：９０である、４に記載の方法。
［６］ ポリアミン−エピハロヒドリン樹脂が紙の重量を基準として約０．０００１〜約５重量％である、１に記載の方法。
［７］ ポリアミン−エピハロヒドリン樹脂が紙の重量を基準として約０．０００５〜約１重量％である、６に記載の方法。
［８］ ポリアミン−エピハロヒドリン樹脂が紙の重量を基準として約０．００１〜約０．５重量％である、７に記載の方法。
［９］ ポリ（ビニルアルコール）が紙の重量を基準として約０．０００１〜約５重量％である、１に記載の方法。
［１０］ ポリ（ビニルアルコール）が紙の重量を基準として約０．０００５〜約１重量％である、９に記載の方法。
［１１］ ポリ（ビニルアルコール）が紙の重量を基準として約０．００１〜約０．５重量％である、１０に記載の方法。
［１２］ クレーピング接着剤に加えられるポリアミン−エピハロヒドリン樹脂が、該接着剤を形成するための添加の前に約５００〜約１００００００ダルトンの分子量を有する、１に記載の方法。
［１３］ クレーピング接着剤に加えられるポリアミン−エピハロヒドリン樹脂が、該接着剤を形成するための添加の前に約２５００〜約５０００００ダルトンの分子量を有する、１２に記載の方法。
［１４］ クレーピング接着剤に加えられるポリアミン−エピハロヒドリン樹脂が、該接着剤を形成するための添加の前に約５０００〜約２５００００ダルトンの分子量を有する、１３に記載の方法。
［１５］ クレーピング接着剤に加えられるポリ（ビニルアルコール）が、該接着剤を形成するための添加の前に約１００００〜約１００００００ダルトンの分子量を有する、１に記載の方法。
［１６］ クレーピング接着剤に加えられるポリ（ビニルアルコール）が、該接着剤を形成するための添加の前に約２００００〜約５０００００ダルトンの分子量を有する、１５に記載の方法。
［１７］ クレーピング接着剤に加えられるポリ（ビニルアルコール）が、該接着剤を形成するための添加の前に約５００００〜約２５００００ダルトンの分子量を有する、１６に記載の方法。
［１８］ クレーピング接着剤が固形分を含む水性溶液の形態である、１に記載の方法。
［１９］ クレーピング接着剤の水性溶液中の濃度が約０．０１〜約１０％の固形分である、１８に記載の方法。
［２０］ クレーピング接着剤の水性溶液中の濃度が約０．２〜約５％の固形分である、１８に記載の方法。
［２１］ クレーピング接着剤の水性溶液中の濃度が約０．１〜約２．５％の固形分である、１８に記載の方法。
［２２］ 固形分が約５〜約９５％のポリアミン−エピハロヒドリン樹脂の部分を含む、１８に記載の方法。
［２３］ 固形分が約７．５〜約９２．５％のポリアミン−エピハロヒドリン樹脂の部分を含む、２２に記載の方法。
［２４］ 固形分が約１０〜約９０％のポリアミン−エピハロヒドリン樹脂の部分を含む、２３に記載の方法。
［２５］ 固形分が約９５〜約５％のポリ（ビニルアルコール）部分を含む、１８に記載の方法。
［２６］ 固形分が約９２．５〜約７．５％のポリ（ビニルアルコール）部分を含む、２５に記載の方法。
［２７］ 固形分が約９０〜約１０％のポリ（ビニルアルコール）部分を含む、２６に記載の方法。
［２８］ ポリ（ビニルアルコール）が約８０〜約９９％の加水分解度を有する、１に記載の方法。
［２９］ ポリ（ビニルアルコール）が約８５〜約９９％の加水分解度を有する、２８に記載の方法。
［３０］ ポリ（ビニルアルコール）が約８７〜約９８％の加水分解度を有する、２９に記載の方法。
［３１］ 施す工程が、ポリアミン−エピハロヒドリン樹脂とポリ（ビニルアルコール）とを乾燥用表面に同時に施すことを含む、１に記載の方法。
［３２］ 施す工程が、ポリアミン−エピハロヒドリン樹脂とポリ（ビニルアルコール）とを乾燥用表面に個々に施すことを含む、１に記載の方法。
［３３］ ポリアミン−エピハロヒドリン樹脂が、エピハロヒドリンとポリアミンとの反応生成物であり、 ポリアミンが次の式 H2N-A-H（式中、Aは、[CHZ-(CH2)n-NR-]xまたは[CH2-(CHZ)m-(CH2)n-NR-]xであり、Aが[CHZ-(CH2)n-NR-]xであるときは、ここでnは1〜７であり、xは１〜６であり、RはHまたはCH2Yであり、ZはHまたはCH3であり、そしてYはCH2Z、H、NH2、またはCH3であり、そして AがH2N-[CH2-(CHZ)m-(CH2)n-NR-]xであるときは、mは１〜６であり、nは１〜６であり、ｍ＋ｎは２〜７であり、RはHまたはCH2Yであり、ZはHまたはCH3であり、そしてYはCH2Z、H、NH2またはCH3である）
を有する、１に記載の方法。
［３４］ エピハロヒドリンとポリアミンとの反応生成物が、６０℃以下の温度で形成される、３３に記載の方法。
［３５］ エピハロヒドリンとポリアミンとの反応生成物が、約２５〜約６０℃以下の温度で形成される、３３に記載の方法。
［３６］ エピハロヒドリンとポリアミンとの反応生成物が、約３０〜約４５℃以下の温度で形成される、３３に記載の方法。
［３７］ ポリアミン−エピハロヒドリン樹脂のポリアミンがポリアルキレン、ポリアルアルキレン、ポリアルカリーレンまたはポリアリーレンを含む、１に記載の方法。
［３８］ ポリアルキレンが、エチレンジアミン（ＥＤＡ）、ビスヘキサメチレンジアミン（ＢＨＭＴ）、ヘキサメチレンジアミン（ＨＭＤＡ）、ジエチレントリアミン（ＤＥＴＡ）、トリエチレンテトラミン（ＴＥＴＡ）、テトラエチレンペンタミン（ＴＥＰＡ）、ジプロピレントリアミン（ＤＰＴＡ）、トリプロピレンテトラミン（ＴＰＴＡ）、テトラプロピレンペンタミン（ＴＰＰＡ）、Ｎ−メチル−ビス−（アミノプロピル）アミン（ＭＢＡＰＡ）、スペルミンまたはスペルミジンを含む、３７に記載の方法。
［３９］ ポリアルアルキレンが１−フェニル−２，４−ペンタンジアミン、または２−フェニル−１，３−プロパンジアミンを含む、３７に記載の方法。
［４０］ ポリアリーレンがフェニレンジミンを含む、３７に記載の方法。
［４１］ ポリアミン−エピハロヒドリン樹脂のエピハロヒドリンが、エピクロロヒドリン、エピブロモヒドリンまたはエピヨードヒドリンを含む、１に記載の方法。
［４２］ 表面がセルロース繊維のウエブを含む、１に記載の方法。
［４３］ 表面がヤンキードライヤー（Yankee Dryer）の乾燥用表面を含む、１に記載の方法。
［４４］ セルロース繊維のウエブが乾燥用表面に接着している、４３に記載の方法。
［４５］ 乾燥セルロース繊維のウエブが、乾燥用表面からクレーピング装置によってクレープ加工される、４４に記載の方法。
［４６］ クレーピング装置がドクターブレードからなる、４５に記載の方法。
［４７］ クレーピング組成物が、水性物、固体、分散物またはエーロゾルを含む形態である、１に記載の方法。
［４８］ ポリアミン−エピハロヒドリン樹脂とポリ（ビニルアルコール）を含む、クレーピング接着組成物。
［４９］ クレーピング接着剤が、ポリアミン−エピハロヒドリン樹脂とポリ（ビニルアルコール）との反応生成物を含む、４８に記載の組成物。
［５０］ ポリアミン−エピハロヒドリン樹脂：ポリ（ビニルアルコール）の重量比が約９９：１〜１：９９の範囲である、４８に記載の組成物。
［５１］ ポリアミン−エピハロヒドリン樹脂：ポリ（ビニルアルコール）の重量比が約９５：５〜５：９５の範囲である、５０に記載の組成物。
［５２］ ポリアミン−エピハロヒドリン樹脂：ポリ（ビニルアルコール）の重量比が約９０：１０〜１０：９０の範囲である、５１に記載の組成物。
［５３］ ポリアミン−エピハロヒドリン樹脂が紙の重量を基準として約０．０００１〜約５重量％である、４８に記載の組成物。
［５４］ ポリアミン−エピハロヒドリン樹脂が紙の重量を基準として約０．０００５〜約１重量％である、５３に記載の組成物。
［５５］ ポリアミン−エピハロヒドリン樹脂が紙の重量を基準として約０．００１〜約０．５重量％である、５４に記載の組成物。
［５６］ ポリ（ビニルアルコール）が紙の重量を基準として、約０．０００１〜約５重量％である、４８に記載の組成物。
［５７］ ポリ（ビニルアルコール）が紙の重量を基準として、約０．０００５〜約１重量％である、５６に記載の組成物。
［５８］ ポリ（ビニルアルコール）が紙の重量を基準として、約０．００１〜約０．５重量％である、５７に記載の組成物。
［５９］ クレーピング接着剤に加えられるポリアミン−エピハロヒドリン樹脂が、該接着剤を形成するための添加の前に約５００〜約１００００００ダルトンの分子量を有する、４８に記載の組成物。
［６０］ クレーピング接着剤に加えられるポリアミン−エピハロヒドリン樹脂が、該接着剤を形成するための添加の前に約２５００〜約５０００００ダルトンの分子量を有する、５９に記載の組成物。
［６１］ クレーピング接着剤に加えられるポリアミン−エピハロヒドリン樹脂が、該接着剤を形成するための添加の前に約５０００〜約２５００００ダルトンの分子量を有する、６０に記載の組成物。
［６２］ クレーピング接着剤に加えられるポリ（ビニルアルコール）が、該接着剤を形成するための添加の前に約１００００〜約１００００００ダルトンの分子量を有する、４８に記載の組成物。
［６３］ クレーピング接着剤に加えられるポリ（ビニルアルコール）が、該接着剤を形成するための添加の前に約２００００〜約５０００００ダルトンの分子量を有する、６２に記載の組成物。
［６４］ クレーピング接着剤に加えられるポリ（ビニルアルコール）が、該接着剤を形成するための添加の前に約５００００〜約２５００００ダルトンの分子量を有する、６３に記載の組成物。
［６５］ クレーピング接着剤が固形分を含む水性溶液の形態である、４８に記載の組成物。
［６６］ クレーピング接着剤の水性溶液中の濃度が約０．０１〜約１０％の固形分である、６５に記載の組成物。
［６７］ クレーピング接着剤の水性溶液中の濃度が約０．２〜約５％の固形分である、６６に記載の組成物。
［６８］ クレーピング接着剤の水性溶液中の濃度が約０．１〜約２．５％の固形分である、６７に記載の組成物。
［６９］ 固形分が約５〜約９５％のポリアミン−エピハロヒドリン樹脂の部分を含む、６５に記載の組成物。
［７０］ 固形分が約７．５〜約９２．５％のポリアミン−エピハロヒドリン樹脂の部分を含む、６９に記載の組成物。
［７１］ 固形分が約１０〜約９０％のポリアミン−エピハロヒドリン樹脂の部分を含む、７０に記載の組成物。
［７２］ 固形分が約９５〜約５％のポリ（ビニルアルコール）部分を含む、６５に記載の組成物。
［７３］ 固形分が約９２．５〜約７．５％のポリ（ビニルアルコール）部分を含む、７２に記載の組成物。
［７４］ 固形分が約９０〜約１０％のポリ（ビニルアルコール）部分を含む、７３に記載の組成物。
［７５］ ポリ（ビニルアルコール）が約８０〜約９９％の加水分解度を有する、４８に記載の組成物。
［７６］ ポリ（ビニルアルコール）が約８５〜約９９％の加水分解度を有する、７５に記載の組成物。
［７７］ ポリ（ビニルアルコール）が約８７〜約９８％の加水分解度を有する、７６に記載の組成物。
［７８］ ポリアミン−エピハロヒドリン樹脂が、エピハロヒドリンとポリアミンとの反応生成物であり、 ポリアミンが次の式 H2N-A-H（式中、Aは[CHZ-(CH2)n-NR-]xまたは[CH2-(CHZ)m-(CH2)n-NR-]xであり、Aが[CHZ-(CH2)n-NR-]xであるときは、nは1〜７であり、xは１〜６であり、RはHまたはCH2Yであり、ZはHまたはCH3であり、そしてYはCH2Z、H、NH2、またはCH3であり、そして AがH2N-[CH2-(CHZ)m-(CH2)n-NR-]xであるときは、mは１〜６であり、nは１〜６であり、ｍ＋ｎは２〜７であり、RはHまたはCH2Yであり、ZはHまたはCH3であり、そしてYはCH2Z、H、NH2またはCH3である）
を有する、４８に記載の組成物。
［７９］ エピハロヒドリンとポリアミンとの反応生成物が、６０℃以下の温度で形成される、７８に記載の組成物。
［８０］ エピハロヒドリンとポリアミンとの反応生成物が、約２５〜約６０℃以下の温度で形成される、７８に記載の組成物。
［８１］ エピハロヒドリンとポリアミンとの反応生成物が、約３０〜約４５℃以下の温度で形成される、７８に記載の組成物。
［８２］ ポリアミン−エピハロヒドリン樹脂のポリアミンがポリアルキレン、ポリアルアルキレン、ポリアルカリーレンまたはポリアリーレンを含む、４８に記載の組成物。
［８３］ ポリアルキレンが、エチレンジアミン（ＥＤＡ）、ビスヘキサメチレンジアミン（ＢＨＭＴ）、ヘキサメチレンジアミン（ＨＭＤＡ）、ジエチレントリアミン（ＤＥＴＡ）、トリエチレンテトラミン（ＴＥＴＡ）、テトラエチレンペンタミン（ＴＥＰＡ）、ジプロピレントリアミン（ＤＰＴＡ）、トリプロピレンテトラミン（ＴＰＴＡ）、テトラプロピレンペンタミン（ＴＰＰＡ）、Ｎ−メチル−ビス−（アミノプロピル）アミン（ＭＢＡＰＡ）、スペルミンまたはスペルミジンを含む、８２に記載の組成物。
［８４］ ポリアルアルキレンが１−フェニル−２，４−ペンタンジアミン、または２−フェニル−１，３−プロパンジアミンを含む、８２に記載の組成物。
［８５］ ポリアリーレンがフェニレンジミンを含む、８２に記載の組成物。
［８６］ ポリアミン−エピハロヒドリン樹脂のエピハロヒドリンが、エピクロロヒドリン、エピブロモヒドリンまたはエピヨードヒドリンを含む、４８に記載の組成物。
［８７］ ポリアミン−エピハロヒドリン樹脂とポリ（ビニルアルコール）とを組み合わす工程を含む、クレーピング接着剤組成物を製造する方法。
［８８］ クレーピング接着剤が、ポリアミン−エピハロヒドリンとポリ（ビニルアルコール）との反応生成物を含む、８７に記載の方法。
［８９］ ポリアミン−エピハロヒドリン樹脂：ポリ（ビニルアルコール）の重量比が約９９：１〜１：９９である、８７に記載の方法。
［９０］ ポリアミン−エピハロヒドリン樹脂：ポリ（ビニルアルコール）の重量比が約９５：５〜５：９５である、８９に記載の方法。
［９１］ ポリアミン−エピハロヒドリン樹脂：ポリ（ビニルアルコール）の重量比が約９０：１０〜１０：９０である、９０に記載の方法。
［９２］ クレーピング接着剤が固形分を含む水性溶液の形態である、８７に記載の方法。
［９３］ クレーピング接着剤の水性溶液中の濃度が約０．０１〜約１０％の固形分である、９２に記載の方法。
［９４］ クレーピング接着剤の水性溶液中の濃度が約０．２〜約５％の固形分である、９３に記載の方法。
［９５］ クレーピング接着剤の水性溶液中の濃度が約０．１〜約２．５％の固形分である、９４に記載の方法。
［９６］ 固形分が約５〜約９５％のポリアミン−エピハロヒドリン樹脂の部分を含む、９２に記載の方法。
［９７］ 固形分が約７．５〜約９２．５％のポリアミン−エピハロヒドリン樹脂の部分を含む、９６に記載の方法。
［９８］ 固形分が約１０〜約９０％のポリアミン−エピハロヒドリン樹脂の部分を含む、９７に記載の方法。
［９９］ 固形分が約９５〜約５％のポリ（ビニルアルコール）部分を含む、９２に記載の方法。
［１００］ 固形分が約９２．５〜約７．５％のポリ（ビニルアルコール）部分を含む、９９に記載の方法。
［１０１］ 固形分が約９０〜約１０％のポリ（ビニルアルコール）部分を含む、１００に記載の方法。
［１０２］ ポリアミン−エピハロヒドリン樹脂とポリ（ビニルアルコール）を含むセルロース繊維製品。
［１０３］ クレーピング接着剤がポリアミン−エピハロヒドリン樹脂とポリ（ビニルアルコール）との反応生成物を含む、１０２のセルロース繊維製品。
［１０４］ 繊維製品が、少なくとも１種の添加剤を含み、該添加剤が、湿潤紙力増強用結合剤または乾燥紙力増強用結合剤、歩留り向上剤、界面活性剤、サイズ剤、化学柔軟剤、充填剤、凝集剤または他のクレープ加工改善用成分を含む、１０３に記載の繊維製品。